(57)【要約】【課題】コンクリート片の剥落に対しても十分な耐荷重性能を有し、且つ、導水機能を有した、安価なしかも良好な施工性を有するトンネルの剥落防止工法などに使用することのできる導水フィルム付きコンクリート剥落防止材及びその製造方法、並びに、コンクリート剥落防止方法を提供する。【解決手段】コンクリート面に固定してコンクリート面からのコンクリートの剥落を防止すると共に、コンクリート面からの漏水を下方へと導水するための導水フィルム付きコンクリート剥落防止材１０であって、繊維強化樹脂である補強筋を格子状に配置して形成されたＦＲＰ格子筋１００と、ＦＲＰ格子筋１００の一側に設けられ、ＦＲＰ格子筋１００の升目より小さい升目を有した網状物３と、網状物３の、ＦＲＰ格子筋１００とは反対側に設けられた厚さが０．０１〜０．１ｍｍとされる導水フィルム４と、を有した導水フィルム付きコンクリート剥落防止材である。【選択図】図１
2017141566.tif 000002
【特許請求の範囲】
【請求項１】
コンクリート面に固定してコンクリート面からのコンクリートの剥落を防止すると共に、コンクリート面からの漏水を下方へと導水するための導水フィルム付きコンクリート剥落防止材であって、
繊維強化樹脂である補強筋を格子状に配置して形成されたＦＲＰ格子筋と、
前記ＦＲＰ格子筋の一側に設けられた、前記ＦＲＰ格子筋の升目より小さい升目を有した網状物と、
前記網状物の、前記ＦＲＰ格子筋とは反対側の面に設けられた厚さが０．０１〜０．１ｍｍとされる導水フィルムと、
を有することを特徴とする導水フィルム付きコンクリート剥落防止材。
【請求項２】
前記導水フィルムは、ポリエチレン樹脂フィルムであることを特徴とする請求項１に記載の導水フィルム付きコンクリート剥落防止材。
【請求項３】
前記補強筋は、幅が３〜１０ｍｍ、厚さが１〜５ｍｍとされることを特徴とする請求項１又は２に記載の導水フィルム付きコンクリート剥落防止材。
【請求項４】
前記補強筋は、強化繊維にマトリクス樹脂を含浸して形成され、前記強化繊維は、炭素繊維、ガラス繊維、セラミックス繊維等の無機繊維；ボロン、チタン、スチール等の金属繊維；アラミド、ポリエステル、ポリエチレン、ナイロン、ＰＢО、高強度ポリプロピレン等の有機繊維；から選択されるいずれかの繊維であるか、或いは、前記繊維を複数種混入したハイブリッドタイプとされ、また、前記マトリクス樹脂は、エポキシ樹脂、ビニルエステル樹脂、不飽和ポリエステル樹脂、ポリアミド樹脂、ポリカーボネート樹脂、又は、ＭＭＡ樹脂を少なくとも一種以上含むことを特徴とする請求項１〜３のいずれかの項に記載の導水フィルム付きコンクリート剥落防止材。
【請求項５】
前記補強筋の升目は、一辺が３０〜１５０ｍｍの長方形又は正方形であり、前記網状物の升目は、一辺が１〜２５ｍｍの長方形又は正方形であることを特徴とする請求項１〜４のいずれかの項に記載の導水フィルム付きコンクリート剥落防止材。
【請求項６】
コンクリート面に固定してコンクリート面からのコンクリートの剥落を防止すると共に、コンクリート面からの漏水を下方へと導水するための導水フィルム付きコンクリート剥落防止材の製造方法であって、
（ａ）繊維強化樹脂である補強筋を格子状に配置して形成されたＦＲＰ格子筋の一側に、前記ＦＲＰ格子筋の升目より小さい升目を有した網状物を一体に固着してコンクリート剥落防止材を作製し、
（ｂ）前記コンクリート剥落防止材における前記網状物の、前記ＦＲＰ格子筋とは反対側の面に厚さが０．０１〜０．１ｍｍとされる導水フィルムを固着材を使用して一体に固着する、
ことを特徴とする導水フィルム付きコンクリート剥落防止材の製造方法。
【請求項７】
前記工程（ｂ）にて、前記導水フィルムは、一側の表面に対して表面処理を行い、表面処理した前記導水フィルムの表面に前記固着材として粘着剤を塗布し、この粘着剤により前記導水フィルムを前記網状物に一体に固着することを特徴とする請求項６に記載の導水フィルム付きコンクリート剥落防止材の製造方法。
【請求項８】
コンクリート面に固定してコンクリート面からのコンクリートの剥落を防止すると共に、コンクリート面からの漏水を下方へと導水するための導水フィルム付きコンクリート剥落防止材の製造方法であって、
（ａ）マトリクス樹脂が含浸された補強筋を格子状に配置して形成された未硬化状態のＦＲＰ格子筋と、前記ＦＲＰ格子筋の升目より小さい升目を有した網状物と、厚さが０．０１〜０．１ｍｍとされる導水フィルムと、を準備し、
（ｂ）前記樹脂が含浸され未硬化状態のＦＲＰ格子筋の一側に前記網状物を配置し、前記導水フィルムを前記網状物の、前記ＦＲＰ格子筋とは反対側に配置して、前記ＦＲＰ格子筋と前記網状物と前記導水フィルムとを重ね合わせ、前記ＦＲＰ格子筋の前記マトリクス樹脂により前記ＦＲＰ格子筋と前記網状物と前記導水フィルムとを互いに接着し、その後、前記マトリクス樹脂を硬化して、前記ＦＲＰ格子筋と前記網状物と前記導水フィルムとを一体に固着する、
ことを特徴とする導水フィルム付きコンクリート剥落防止材の製造方法。
【請求項９】
前記導水フィルムは、ポリエチレン樹脂フィルムであることを特徴とする請求項６〜８のいずれかの項に記載の導水フィルム付きコンクリート剥落防止材の製造方法。
【請求項１０】
前記補強筋は、幅が３〜１０ｍｍ、厚さが１〜５ｍｍとされることを特徴とする請求項６〜９のいずれかの項に記載の導水フィルム付きコンクリート剥落防止材の製造方法。
【請求項１１】
前記補強筋は、強化繊維にマトリクス樹脂を含浸して形成され、前記強化繊維は、炭素繊維、ガラス繊維、セラミックス繊維等の無機繊維；ボロン、チタン、スチール等の金属繊維；アラミド、ポリエステル、ポリエチレン、ナイロン、ＰＢО、高強度ポリプロピレン等の有機繊維；から選択されるいずれかの繊維であるか、或いは、前記繊維を複数種混入したハイブリッドタイプとされ、また、前記マトリクス樹脂は、エポキシ樹脂、ビニルエステル樹脂、不飽和ポリエステル樹脂、ポリアミド樹脂、ポリカーボネート樹脂、又は、ＭＭＡ樹脂を少なくとも一種以上含むことを特徴とする請求項６〜１０のいずれかの項に記載の導水フィルム付きコンクリート剥落防止材の製造方法。
【請求項１２】
前記補強筋の升目は、一辺が３０〜１５０ｍｍの長方形又は正方形であり、前記網状物の升目は、一辺が１〜２５ｍｍの長方形又は正方形であることを特徴とする請求項６〜１１のいずれかの項に記載の導水フィルム付きコンクリート剥落防止材の製造方法。
【請求項１３】
コンクリート面に固定してコンクリート面からのコンクリートの剥落を防止すると共に、コンクリート面からの漏水を下方へと導水するコンクリート剥落防止方法であって、
請求項１〜５のいずれかの項に記載の導水フィルム付きコンクリート剥落防止材を前記導水フィルム側が前記コンクリート面に対面するようにしてアンカーボルトを打ち込み、前記コンクリート面に固定することを特徴とするコンクリート剥落防止方法。
【請求項１４】
前記アンカーボルトは、ワッシャ―及び止水パッキンを介して前記導水フィルム付きコンクリート剥落防止材を前記コンクリート面に固定することを特徴とする請求項１３に記載のコンクリート剥落防止方法。
【発明の詳細な説明】
【技術分野】
【０００１】
本発明は、一般には、格子状の繊維強化樹脂（ＦＲＰ）部材を用いたコンクリート剥落防止材に関するものであり、特に、例えば、トンネル、更には梁、柱、桁、壁、床版、煙突、給水槽等のコンクリート構造物において、コンクリート面を補強しコンクリートの剥落を防止すると共に、コンクリート面からの漏水に対する導水機能をも有した、コンクリート剥落防止工法に使用することのできる導水フィルム付きコンクリート剥落防止材及びその製造方法、並びに、コンクリート剥落防止方法に関するものである。
【背景技術】
【０００２】
例えば、トンネルは、経年的に劣化し、トンネル壁面がひび割れして剥落すると共に、漏水する虞があり、そのために定期的に補修し剥落や漏水を防止する必要がある。
【０００３】
従来、所定の形状に成形されたプラスチック製薄板部材である、所謂、プラスチック板或いはプラスチックシートを、トンネル壁面の内側表面に設置し、アンカーボルトで固定し、トンネル内の漏水を防止する導水工法が採用されている。
【０００４】
例えば、特許文献１は、トンネルの覆工壁の内面に繊維強化プラスチック（ＦＲＰ）製の補強シートを設置し、この補強シートをトンネルの円周方向に設置した湾曲弾性を有する繊維強化プラスチック製の支持枠により覆工壁側に圧接して保持するトンネルの剥落、防水を行う補修工法を開示している。
【０００５】
特許文献２には、波板状繊維強化プラスチック（ＦＲＰ）板をアンカーボルトで発泡体部材と共に押え板を介してトンネル壁面に圧着、固定して導水樋を形成する工法が開示されている。
【０００６】
また、特許文献３には、両面に合成樹脂製のライナープレートが配置された合成樹脂製中空構造の複数の補強板を、トンネル天端部分より重ね部分を設けてトンネルの周方向に設置し、該重ね部分をアンカーボルトでトンネル壁面に固定して、トンネル覆工壁内面の剥落防止と導水を行うトンネル補修工法を記載している。
【０００７】
一方、特許文献４には、繊維強化プラスチック（ＦＲＰ）で作製されたＦＲＰ格子筋をアンカーボルトでコンクリート面に固定し、コンクリートの剥落防止を行う剥落防止方法が開示されている。
【先行技術文献】
【特許文献】
【０００８】
【特許文献１】特開２０１４−８４６６５号公報
【特許文献２】特開２００７−２４７１６２号公報
【特許文献３】特開２０１４−７７３３８号公報
【特許文献４】特開２００６−９２６６号公報
【発明の概要】
【発明が解決しようとする課題】
【０００９】
しかしながら、上記特許文献１に記載の補修工法は、補強シート、支持枠などは、その成形が現場の形状に合わせて行う必要があり、また、支持枠を取付けるための取付溝の形成が必要であり、軽量性及び施工時の作業性の点で問題を有している。上記特許文献２、３に記載の補修工法も又軽量性及び施工時の作業性の点で問題があった。
【００１０】
特に、引用文献１〜３に記載するように、プラスチック板或いはプラスチックシートを使用した場合において、材料として例えば不透明は塩化ビニール板を使用した場合には、補修した躯体におけるひび割れの進展、剥落状況、更には漏水個所や経時変化などが確認し難いと言う問題をも有していた。この問題を解決するために、透明のポリエチレンシートなどを使用した場合には、プラスチック板の特性として剥落対策には板を厚くする必要があり、単位面積当たりの重量が増し、施工時の作業性を非常に悪いものとした。更には、透明板でも幅が狭い場合には比較的軽量ではあるが、導水できる幅がその分狭く漏水幅によっては１枚では対処できないため並べて複数枚を施工する必要があった。従って、この場合は、板材やアンカー本数の増加で大幅なコストアップと施工時間の大幅な増加となってしまうと言う問題があった。また、トンネル内には照明器具やケーブルの留め具などが多数あり、導水工法などの施工にあたって現場での切り欠き加工や狭い場所への入れ込み作業などで重量増加や切り欠き加工のしずらさは作業性の面で非常に問題であった。
【００１１】
これに対して、特許文献４に記載のコンクリート剥落防止方法は、導水機能は有しておらず、トンネル内部の漏水部などへ施工した場合、少量の水でもそのまま水滴として車道などに落ちてしまった。しかしながら、コンクリートの剥落防止には大きな効果を有しており、且つ、特許文献１〜３などに記載するような既存の工法に比べて圧倒的に軽量であり、高所作業車上での天井面施工など作業性の悪い場所での工事には施工性が大幅に改善される。また、軽量に加えて現場での加工性が良いためトンネル内付帯物などに対しても極めて容易に現場合わせ加工することができると言う利点を有している。
【００１２】
そこで、本発明者らは、特許文献４に記載するコンクリート剥落防止方法に使用されている、繊維強化樹脂である補強筋を格子状に配置して形成されたＦＲＰ格子筋と、該ＦＲＰ格子筋の升目より小さい升目を有した網状物が一体化されたコンクリート剥落防止材を改良することにより、該コンクリート剥落防止材が本来有している、大きなコンクリート剥落防止効果や、圧倒的に軽量であること及び良好な作業性といった特長を維持したまま、漏水個所への施工が可能となり、特別に導水樋等を設置していないにも拘らず漏水をトンネル壁面に沿って下部まで導水可能であることを見出した。本発明は、斯かる本発明者らの新規な知見に基づくものである。
【００１３】
本発明の目的は、コンクリート片の剥落に対しても十分な耐荷重性能を有し、且つ、導水機能を有した、安価なしかも良好な施工性を有するトンネルの剥落防止工法などに使用することのできる導水フィルム付きコンクリート剥落防止材及びその製造方法、並びに、コンクリート剥落防止方法を提供することである。
【課題を解決するための手段】
【００１４】
上記目的は本発明に係る導水フィルム付きコンクリート剥落防止材及びその製造方法、並びに、コンクリート剥落防止方法にて達成される。要約すれば、第１の本発明によれば、コンクリート面に固定してコンクリート面からのコンクリートの剥落を防止すると共に、コンクリート面からの漏水を下方へと導水するための導水フィルム付きコンクリート剥落防止材であって、
繊維強化樹脂である補強筋を格子状に配置して形成されたＦＲＰ格子筋と、
前記ＦＲＰ格子筋の一側に設けられた、前記ＦＲＰ格子筋の升目より小さい升目を有した網状物と、
前記網状物の、前記ＦＲＰ格子筋とは反対側の面に設けられた厚さが０．０１〜０．１ｍｍとされる導水フィルムと、
を有することを特徴とする導水フィルム付きコンクリート剥落防止材が提供される。
【００１５】
第２の本発明によれば、コンクリート面に固定してコンクリート面からのコンクリートの剥落を防止すると共に、コンクリート面からの漏水を下方へと導水するための導水フィルム付きコンクリート剥落防止材の製造方法であって、
（ａ）繊維強化樹脂である補強筋を格子状に配置して形成されたＦＲＰ格子筋の一側に、前記ＦＲＰ格子筋の升目より小さい升目を有した網状物を一体に固着してコンクリート剥落防止材を作製し、
（ｂ）前記コンクリート剥落防止材における前記網状物の、前記ＦＲＰ格子筋とは反対側の面に厚さが０．０１〜０．１ｍｍとされる導水フィルムを固着材を使用して一体に固着する、
ことを特徴とする導水フィルム付きコンクリート剥落防止材の製造方法が提供される。ここで、前記工程（ｂ）にて、前記導水フィルムは、一側の表面に対して表面処理を行い、表面処理した前記導水フィルムの表面に前記固着材として粘着剤を塗布し、この粘着剤により前記導水フィルムを前記網状物に一体に固着することができる。
【００１６】
第３の本発明によれば、コンクリート面に固定してコンクリート面からのコンクリートの剥落を防止すると共に、コンクリート面からの漏水を下方へと導水するための導水フィルム付きコンクリート剥落防止材の製造方法であって、
（ａ）マトリクス樹脂が含浸された補強筋を格子状に配置して形成された未硬化状態のＦＲＰ格子筋と、前記ＦＲＰ格子筋の升目より小さい升目を有した網状物と、厚さが０．０１〜０．１ｍｍとされる導水フィルムと、を準備し、
（ｂ）前記樹脂が含浸され未硬化状態のＦＲＰ格子筋の一側に前記網状物を配置し、前記導水フィルムを前記網状物の、前記ＦＲＰ格子筋とは反対側に配置して、前記ＦＲＰ格子筋と前記網状物と前記導水フィルムとを重ね合わせ、前記ＦＲＰ格子筋の前記マトリクス樹脂により前記ＦＲＰ格子筋と前記網状物と前記導水フィルムとを互いに接着し、その後、前記マトリクス樹脂を硬化して、前記ＦＲＰ格子筋と前記網状物と前記導水フィルムとを一体に固着する、
ことを特徴とする導水フィルム付きコンクリート剥落防止材の製造方法が提供される。
【００１７】
上記本発明の一実施態様によれば、前記導水フィルムは、ポリエチレン樹脂フィルムである。
【００１８】
上記本発明の他の実施態様によれば、前記補強筋は、幅が３〜１０ｍｍ、厚さが１〜５ｍｍとされる。
【００１９】
上記本発明の他の実施態様によれば、前記補強筋は、強化繊維にマトリクス樹脂を含浸して形成され、前記強化繊維は、炭素繊維、ガラス繊維、セラミックス繊維等の無機繊維；ボロン、チタン、スチール等の金属繊維；アラミド、ポリエステル、ポリエチレン、ナイロン、ＰＢО、高強度ポリプロピレン等の有機繊維；から選択されるいずれかの繊維であるか、或いは、前記繊維を複数種混入したハイブリッドタイプとされ、また、前記マトリクス樹脂は、エポキシ樹脂、ビニルエステル樹脂、不飽和ポリエステル樹脂、ポリアミド樹脂、ポリカーボネート樹脂、又は、ＭＭＡ樹脂を少なくとも一種以上含む。
【００２０】
上記本発明の他の実施態様によれば、前記補強筋の升目は、一辺が３０〜１５０ｍｍの長方形又は正方形であり、前記網状物の升目は、一辺が１〜２５ｍｍの長方形又は正方形である。
【００２１】
第４の本発明によれば、コンクリート面に固定してコンクリート面からのコンクリートの剥落を防止すると共に、コンクリート面からの漏水を下方へと導水するコンクリート剥落防止方法であって、
上記いずれかの構成の導水フィルム付きコンクリート剥落防止材を前記導水フィルム側が前記コンクリート面に対面するようにしてアンカーボルトを打ち込み、前記コンクリート面に固定することを特徴とするコンクリート剥落防止方法が提供される。
【００２２】
第４の本発明の一実施態様によれば、前記アンカーボルトは、ワッシャ―及び止水パッキンを介して前記導水フィルム付きコンクリート剥落防止材を前記コンクリート面に固定する。
【発明の効果】
【００２３】
本発明の導水フィルム付きコンクリート剥落防止材及びコンクリート剥落防止方法は、コンクリート片の剥落に対しても十分な耐荷重性能を有し、且つ、導水機能を有した、安価なしかも良好な施工性を有している。また、本発明の導水フィルム付きコンクリート剥落防止材の製造方法によれば、導水フィルム付きコンクリート剥落防止材を効率よく且つ安価に製造することができる。
【図面の簡単な説明】
【００２４】
【図１】本発明に係る導水フィルム付きコンクリート剥落防止材の一実施例の構成を説明する図である。
【図２】従来のコンクリート剥落防止材の一例の構成を説明する図である。
【図３】本発明に用いるＦＲＰ格子筋の斜視図である。
【図４】本発明に用いるＦＲＰ格子筋の交差部分の拡大図である。
【図５】図５（ａ）、（ｂ）、（ｃ）は、従来のコンクリート剥落防止材の製造方法の一例を説明する工程図である。
【図６】図６（ａ）、（ｂ）は、従来のコンクリート剥落防止材を使用した本発明の導水フィルム付きコンクリート剥落防止材の製造方法の一実施例を説明する工程図である。
【図７】図７（ａ）、（ｂ）、（ｃ）、（ｄ）は、従来のコンクリート剥落防止材を使用した本発明の導水フィルム付きコンクリート剥落防止材の製造方法の一実施例を説明する工程図である。
【図８】図８（ａ）、（ｂ）は、本発明の導水フィルム付きコンクリート剥落防止材の製造方法の他の実施例を説明する工程図である。
【図９】従来のコンクリート剥落防止材のアンカーによる施工方法を説明する図であり、図９（ａ）は格子筋側より見た図であり、図９（ｂ）は断面図である。
【図１０】本発明の導水フィルム付きコンクリート剥落防止材のアンカーによる施工方法を説明する図であり、図１０（ａ）は格子筋側より見た図であり、図１０（ｂ）は断面図である。
【図１１】格子筋に対するアンカー止め部分の斜視図であり、図１１（ａ）はアンカーを打ちこむ前の状態を示し、図１１（ｂ）はアンカー止め完了の状態を示す。
【図１２】図１２（ａ）は、本発明の導水フィルム付きコンクリート剥落防止材の一実施例を示す平面図であり、図１２（ｂ）、（ｃ）は、それぞれ、本発明の導水フィルム付きコンクリート剥落防止材の一実施例を示す一部の断面図、及び、導水フィルム側から見た平面図であり、図１２（ｄ）、（ｅ）は、本発明の導水フィルム付きコンクリート剥落防止材を使用したコンクリート剥落防止方法の一実施例を説明する断面図である。
【図１３】図１３（ａ）は、本発明の導水フィルム付きコンクリート剥落防止材の一実施例を示す導水フィルム側から見た平面図であり、図１３（ｂ）は、本発明の導水フィルム付きコンクリート剥落防止材を使用したコンクリート剥落防止方法の一実施例を説明する、図１３（ａ）のＢ方向から見た一部端面図である。
【発明を実施するための形態】
【００２５】
以下、本発明に係る導水フィルム付きコンクリート剥落防止材及びその製造方法、並びに、コンクリート剥落防止方法を図面に則して更に詳しく説明する。
【００２６】
実施例１
（導水フィルム付きコンクリート剥落防止材及の全体構成）
図１に示す本発明の導水フィルム付きコンクリート剥落防止材１０は、基本的には、図２に示すような上記特許文献４に記載のコンクリート剥落防止材１０Ａを改良したものである。つまり、本発明の導水フィルム付きコンクリート剥落防止材１０は、繊維強化樹脂である補強筋を格子状に配置して形成されたＦＲＰ格子筋１００と、該ＦＲＰ格子筋１００の升目より小さい升目を有した網状物３が一体化されたコンクリート剥落防止材１０Ａを改良することにより、コンクリート剥落防止材１０Ａが有する、本来の大きなコンクリート剥落防止効果、圧倒的に軽量、良好な作業性などの特長を有しており、更に、漏水個所への施工が可能となり、漏水をトンネル壁面に沿って下部まで導水が可能とされる。
【００２７】
最初に、従来のコンクリート剥落防止材１０Ａについて更に詳しく説明する。
【００２８】
図２、図３を参照すると、従来のコンクリート剥落防止材１０Ａは、上述のように、繊維強化樹脂である補強筋を格子状に配置して形成されたＦＲＰ格子筋１００と、該ＦＲＰ格子筋１００の升目１００ａより小さい升目３ａを有した網状物３を有し、ＦＲＰ格子筋１００と網状物３とは一体化された構成とされる。図３にて、ＦＲＰ格子筋１００は、通常、直交して格子状に配置された複数の補強筋即ち、縦補強筋１０１と横補強筋１０２とを備えている。各補強筋１０１、１０２は、例えば、ガラス繊維を一方向に並べて、ビニルエステル樹脂等のマトリックス樹脂を含浸させたものを複数積層し、硬化して形成される。ＦＲＰ格子筋１００は、通常、補強筋幅（ｗ）が３〜１０ｍｍ、厚さ（ｔ）が１〜５ｍｍ、であり、格子間距離（Ｗ１）が３０〜１５０ｍｍとされる。つまり、ＦＲＰ補強筋１００の升目１００ａは一辺が３０〜１５０ｍｍの長方形又は正方形とされる。上述のように、各補強筋１０１、１０２は互いに直交して配置されるが、所望に応じて互いに９０°以外の所定の角度にて交差し、格子状となるように構成することも可能である。
【００２９】
通常、強化繊維としてガラス繊維を使用した場合には、ＦＲＰ格子筋１００は５００Ｎ／ｍｍ２以上の引張強度、３００００Ｎ／ｍｍ２以上の引張弾性率を有している。
【００３０】
また、このような構成のＦＲＰ格子筋１００は、軽量で、耐食性であり、また曲げ易く、施工性に優れている。また、図４に示すように、補強筋１０１、１０２の交差部分が他の補強筋部分と同一平面上にあり略平面形状をなし、全体として薄いシート状とされ、重ねてもかさばらない。
【００３１】
ＦＲＰ格子筋１００に使用する強化繊維は、ガラス繊維、炭素繊維、セラミックス繊維を含む無機繊維；ボロン、チタン、スチール等の金属繊維；アラミド、ポリエステル、ポリエチレン、ナイロン、ＰＢО、高強度ポリプロピレン等の有機繊維；から選択されるいずれかの繊維であるか、或いは、前記繊維を複数混入したハイブリッドタイプとし得る。マトリクス樹脂としては、エポキシ樹脂、ビニルエステル樹脂、不飽和ポリエステル樹脂、ポリアミド樹脂、ポリカーボネート樹脂、又はＭＭＡ樹脂を少なくとも一種使用することができる。ＦＲＰ格子筋１００の樹脂含浸量は、３０〜７０％（体積）とされ、通常４０〜６０％（体積）とされる。
【００３２】
こうした軽量かつ高強度の連続繊維ＦＲＰ格子筋１００を用いているため、作業がし易く安全で、また大きなコンクリートの剥落防止効果が期待できる。
【００３３】
上記構成のＦＲＰ格子筋１００に対して、図２に示すように、目の細かい、例えば、ポリエステル繊維を使用した網目（升目）３ａが一辺１０ｍｍの正方形のポリエステル製網状物（即ち、ポリエステル繊維ネット）３が、升目１００ａの正方形の１辺が５０ｍｍのＦＲＰ格子筋１００の下に重ねて一体とされる。従来は、この一体とされたコンクリート剥落防止材１０Ａは、図９（ａ）、（ｂ）に示すように、網状物３が、ＦＲＰ格子筋１００とコンクリート構造物７の壁面７Ａとの間に位置するようにして、例えば拡張式アンカーボルト１及びワッシャー２を用いてコンクリート構造物７に取り付けられている。網状物３の升目３ａの大きさは一目の大きさがＦＲＰ格子筋１００の升目１００ａより小さく、例えば、上述のように、升目１００ａである正方形の１辺が５０ｍｍのＦＲＰ格子筋１００に対して、網状物３の升目３ａは１辺１０ｍｍのものが用いられている。このように網状物３をＦＲＰ格子筋１００に重ねたことにより、網状物３によって小さなコンクリート片などの落下を、また、ＦＲＰ格子筋１００によって大きなコンクリート片などの落下を防止することができる。
【００３４】
上述において、網状物３としては、ポリエステル製の升目３ａが正方形の網状物を用いるものとしたが、升目３ａの形状はこれに限るものではなく、交差部をからみ織りのように、織り込んで固定したもの、交差部を樹脂バインダー等の結合材で固定したもの、或いは、繊維かヤーン自体を熱溶融で固定したもの等を用いることが可能である。網状物３の材質に関しては、ポリエステル繊維の他にも、ビニロン、ナイロン、ポリエチレン、ポリプロピレン、アラミド、塩化ビニル、アクリルの合成繊維や、ガラス繊維、炭素繊維等の無機繊維から適宜選択し得る。例えば、網状物３としては、ビニロン繊維ネット、ナイロン繊維ネット、ポリオレフィンヤーンネット、ガラス繊維ネット等が用いられる。また、網状物３の升目３ａの大きさは一目の大きさがＦＲＰ格子筋１００の升目１００ａより小さければよく、通常、一辺が１〜２５ｍｍの長方形又は正方形である。
【００３５】
図５（ａ）、（ｂ）、（ｃ）を参照して上記従来のコンクリート剥落防止材１０Ａの製造方法について説明すると次の通りである。
【００３６】
図３及び図４を参照して説明したように、ＦＲＰ格子筋１００は、マトリクス樹脂が含浸された縦補強筋１０１及び横補強筋１０２を格子状に配置して全体が略平面形状に成形され、次いで、含浸樹脂を硬化してシート状のＦＲＰ格子筋１００が作製される。
【００３７】
その後、図５（ａ）に示すように、この樹脂硬化されたＦＲＰ格子筋１００の一側に固着材５、好ましくは、ＦＲＰ格子筋１００のマトリクス樹脂と同じ樹脂（接着剤）にて網状物３が一体に固着される。このようにして、網状物３がＦＲＰ格子筋１００に一体に固着されたコンクリート剥落防止材１０Ａ（図５（ｃ））を作製することができる。
【００３８】
また、別法としては、図５（ｂ）に示すように、ＦＲＰ格子筋１００と網状物３は、ＦＲＰ格子筋１００の成形時に、即ち、マトリクス樹脂が含浸された縦補強筋１０１及び横補強筋１０２を格子状に配置し未だマトリクス樹脂が硬化されていない未硬化状態のＦＲＰ格子筋１００Ａに対して網状物３を重ね合わせて一体化させて成形し、その後、ＦＲＰ格子筋１００Ａの含浸樹脂を硬化して、網状物３がＦＲＰ格子筋１００に一体に固着されたコンクリート剥落防止材１０Ａ（図５（ｃ））を作製することができる。
【００３９】
上記にて理解されるように、コンクリート剥落防止材１０Ａは、ＦＲＰ格子筋１００が繊維強化プラスチック（ＦＲＰ）とされ、網状物３も合成樹脂繊維製或いはガラス繊維製などとされるので錆びて腐食する心配がなく、施工後のメンテナンスも容易である。
【００４０】
次に、図１及び図１０を参照して、本発明に係る導水フィルム付きコンクリート剥落防止材１０について説明する。
【００４１】
上述したように、本発明に係る導水フィルム付きコンクリート剥落防止材１０は、上記構成とされる従来のコンクリート剥落防止材１０Ａにて、ＦＲＰ格子筋１００に一体にされた網状物３の、ＦＲＰ格子筋１００側とは反対側の面に一体に導水フィルム４が固着される。導水フィルム４は、導水フィルム４がコンクリート構造物７の壁面７Ａに対面するようにして、即ち、導水フィルム４がコンクリート面７Ａと網状物３との間に位置するようにして、導水フィルム付きコンクリート剥落防止材１０をトンネルなどのコンクリート構造物７の補修面７Ａに設置する。これにより、コンクリート構造物７からのコンクリート片の剥落を防止し得ると共に、補修個所からの漏水を壁面７Ａに沿って下部まで導水することができる。
【００４２】
従って、本発明にて使用される導水フィルム４には、
（１）可搬性、施工性の点から軽量であること、
（２）耐久性の点から、即ち、コンクリート構造物からのアルカリ性の漏水に対する耐アルカリ性、及び、外気に対する耐紫外線性を有すること、
（３）コンクリート片などの落石により、或いは、施工時のボルト定着の際の穿孔により裂けることを回避するに十分な靭性を有していること、
（４）補修後のコンクリート面におけるひび割れの進展、剥落状況、更には漏水個所や経時変化などの確認のために透明性を有していること、
などが要求される。
【００４３】
上記諸要求を満足する材料としては、フィルム状のポリエチレン樹脂、ポリプロピレン樹脂、ＰＥＴ樹脂、塩化ビニール樹脂、ウレタン樹脂、などが考えられるが、本発明者らの実験研究の結果によると、後で説明するように、ポリエチレン樹脂フィルムが最適であることが分かった。また、導水フィルム４としてのポリエチレン樹脂フィルムの厚さは、０．０１〜０．１ｍｍとされる。フィルム厚さが０．０１ｍｍ未満では、フィルム強度不足で破れやすく、また、貼り合わせの作業性が悪いといった問題があり、また、０．１ｍｍを超えると、万一の着火時に自己消火し難くなるといった問題が起こる。
【００４４】
（導水フィルム付きコンクリート剥落防止材の製造方法）
次に、図６、図７を参照して、本発明の導水フィルム付きコンクリート剥落防止材１０の製造方法について説明する。
【００４５】
第１の製造例
図６（ａ）には、図５を参照して説明したような既製のコンクリート剥落防止材１０Ａを使用して本発明の導水フィルム付きコンクリート剥落防止材１０を製造する方法を示す。即ち、繊維強化樹脂である補強筋を格子状に配置して形成されたＦＲＰ格子筋１００の一側に網状物３を一体に固着して作製されたコンクリート剥落防止材１０Ａに対して、網状物３のＦＲＰ格子筋１００とは反対側の面に導水フィルム４を固着材５にて一体に固着する。固着材は、網状物３に塗布しても良く、導水フィルム４側に塗布しても良く、導水フィルム４を網状物３に押圧することにより、導水フィルム４がコンクリート剥落防止材１０Ａに一体に固着され、導水フィルム付きコンクリート剥落防止材１０が作製される（図６（ｂ））。
【００４６】
固着材５は、ＦＲＰ格子筋１００と網状物３とを固着した樹脂（接着剤）と同じとすることもでき、また、粘着剤、例えば、アクリル系樹脂粘着剤などを使用することもできる。
【００４７】
なお、導水フィルム４は、その材質によっては固着材５により網状物３に固着することが困難な場合がある。例えば、導水フィルム４として好適に使用し得るポリエチレン樹脂フィルムは、単に、接着剤或いは粘着剤などの固着材５を使用して網状物に固着することは困難である。
【００４８】
そこで、このような場合には、図７（ａ）、（ｂ）、（ｃ）に示すように、先ず、導水フィルム４の表面に対して表面処理を予め施すのが良い。表面処理法としては、種々の方法を使用し得るが、本実施例では、コロナ放電処理を行った（図７（ａ））。表面処理を行った導水フィルム４の表面は固着材５の塗布が容易となり、例えば、固着材５としてアクリル系樹脂粘着剤を使用することができる（図７（ｂ））。
【００４９】
このようにして粘着剤５が一様に塗布された導水フィルム４をコンクリート剥落防止部材１０Ａの網状物３側に重ね合わせて互いに押圧することにより（図７（ｃ））、導水フィルム４がコンクリート剥落防止材１０Ａに極めて良好に一体に固着され、導水フィルム付きコンクリート剥落防止材１０が作製される（図７（ｄ））。
【００５０】
第２の製造例
上記第１の製造例は、既製のコンクリート剥落防止材１０Ａを使用して本発明の導水フィルム付きコンクリート剥落防止材１０を製造する方法について説明した。
【００５１】
別法としては、図８（ａ）、（ｂ）に示すように、ＦＲＰ格子筋１００と網状物３と導水フィルム４は、ＦＲＰ格子筋１００の成形時に、即ち、マトリクス樹脂が含浸された縦補強筋１０１及び横補強筋１０２を格子状に配置し未だマトリクス樹脂が硬化されていない未硬化状態のＦＲＰ格子筋１００Ａに対して重ね合わせて押圧して成形し、その後、ＦＲＰ格子筋１００Ａの含浸樹脂を硬化して、網状物３及び導水フィルム４がＦＲＰ格子筋１００に一体に固着された導水フィルム付きコンクリート剥落防止材１０を作製することができる（図８（ｂ））。即ち、網状物３及び導水フィルム４は、ＦＲＰ格子筋１００Ａのマトリクス樹脂が接着剤として作用することにより一体に接着され、その後樹脂を硬化して、ＦＲＰ格子筋１００、網状物３、導水フィルム４が一体に固着される。
【００５２】
上記製造例に記載するように、本発明の製造方法によれば、導水フィルム付きコンクリート剥落防止材１０を効率よく、且つ、安価な製造コストにて作製することができる。
【００５３】
また、このようにして作製した本発明の導水フィルム付きコンクリート剥落防止材１０は、上述のように、導水フィルム４として厚さが０．０１〜０．１ｍｍのポリエチレン樹脂フィルムを使用することにより、透明であり、補修後のコンクリート面におけるひび割れの進展、剥落状況、更には漏水個所や経時変化などの確認が可能である。また、ポリエチレン樹脂フィルムは、耐アルカリ性、耐紫外線性を有しており、耐久性に優れている。更に、ポリエチレン樹脂フィルムは、靭性が高く、アイゾット衝撃試験でも破断しない。また、低温でも固くならない。従って、コンクリート片などの落石により、或いは、施工時のボルト定着の際に裂けることがない。更には、上記構成の導水フィルム付きコンクリート剥落防止材１０は、導水フィルム４自体が軽量であり、剥落防止材１０全体の重量が軽量とされ、可搬性、施工性に優れている。更に、安価である。
【００５４】
更に重要なことは、導水フィルム付きコンクリート剥落防止材１０は、例えばトンネルの補修などに使用される場合には、自己消火性があること、及び、有毒ガスを発生しないことが要求され、詳しくは、後述するように、上記構成とされる導水フィルム付きコンクリート剥落防止材１０は、これらの条件をも満足していることが分かった。これは、使用している導水フィルム４自体は、燃焼性を有しているが、フィルム自体が０．０１〜０．１ｍｍと薄いため、質量が小さいこと、及び、格子状に一体に成形されているＦＲＰ格子筋１００が延焼防止障壁の機能をなしていることから、必要とされる自己消火性基準を満足しており、また、発生ガスの安全性の基準をも満足していることが分かった。このように、本発明の導水フィルム付きコンクリート剥落防止材１０が自己消火性、発生ガスの安全性の基準を有していることにより、万一、トンネル内で火災事故が発生した場合においても、有害ガスの発生を防止し、且つ、延焼を防止する機能を有していることが明らかであり、斯かる点からも極めて重要な特長を有している。
【００５５】
（導水フィルム付きコンクリート剥落防止材の施工方法）
次に、上記構成の本発明に係る導水フィルム付きコンクリート剥落防止材１０を使用したコンクリート剥落防止方法について説明する。
【００５６】
導水フィルム付きコンクリート剥落防止材１０は、例えば、図１０（ａ）、（ｂ）、図１１（ａ）、（ｂ）に示すように、従来と同様に、例えばステンレススチール（ＳＵＳ）製の拡張式アンカーボルト１、及び、アンカーボルト１の座金としてのワッシャー２によって、所定の間隔にて、本実施例では斜め方向２升おきに固定してコンクリート構造物７に取り付けられる。
【００５７】
つまり、導水フィルム付きコンクリート剥落防止材１０をコンクリート構造物７に固定する時、ＦＲＰ格子筋１００の少なくとも１升分に相当する外形状をなし、中央部にコンクリート面７Ａ側へと窪んだ凹部Ａを備えたワッシャー２を、コンクリート面７Ａに設置した剥落防止材１０のＦＲＰ格子筋１００の外表面に適合し（図１１（ａ））、次いで、ワッシャー２の凹部Ａに形成した貫通孔Ｄを貫通してアンカーボルト１をコンクリート面７Ａに打ちこみ、ワッシャー２を介して導水フィルム付きコンクリート剥落防止材１０をコンクリート構造物７に固定する（図１１（ｂ））。このとき、図１０（ｂ）に示すように、止水パッキン５をワッシャ―２と網状物３との間に設置し、コンクリート面７Ａからの漏水が、アンカーボルト１を伝って外部へと漏れ落ちることを防止するのが好ましい。
【００５８】
ワッシャー２の材質としては、一般に、鋼板、ステンレススチール、チタン、真鍮、アルミニウム等の金属が用いられる。また、止水パッキン５としては、伸縮性に優れた合成ゴム発泡体を用いることで十分な止水性が得られる。例えば、三和化工株式会社製の「オプシーラー」（商品名）などが使用される。
【００５９】
また、アンカーボルト１としては、一般に通用されているものなら使用可能であるが、本実施例のように拡張式アンカーボルト１を使用するのが好ましい。拡張式アンカーボルトは、図１１（ａ）に示す足先部分Ｃのように、アンカーボルト１の足先が割れており、打ちこんだ時に割れた足先Ｃが開いて拡張するようになっているので、コンクリート７内部でアンカーボルト１の足部先端Ｃが外側に開く方向に力がかかり、取付力が強力である。特に、アンカーボルト１を打ち込んだ後、更に、アンカーボルト１に螺合した緩み止めナット１ａを締めることにより、導水フィルム付きコンクリート剥落防止材１０は、ワッシャー２及び止水パッキン５を介してコンクリート面７Ａに止水性良く固定される。
【００６０】
本実施例において、ワッシャー２はＦＲＰ格子筋１００の１升と略同形状とされ、ＦＲＰ格子筋１升につき、１個のアンカーボルト、１個のワッシャーで覆っているが、ワッシャー２の面積、１個のワッシャー２で覆う升数、及びアンカーボルト１の数、更には、アンカーボルト１の形態については、これに限定されるものではない。
【００６１】
斯かる構成の導水フィルム付きコンクリート剥落防止材１０は、コンクリート構造物７に対して、補強筋１０１、１０２、網状物３、導水フィルム４部分を損傷することなく、容易に、迅速に、しかも極めて安定して設置することができる。
【００６２】
本発明に係る導水フィルム付きコンクリート剥落防止材１０は、任意の大きさ、形状に作製することができるが、通常、可搬性、取扱い性を考えて、図１２（ａ）に示すように、幅Ｗ０が０．５〜２ｍ、長さＬ０が１〜３ｍとされ、通常、幅Ｗ０が１ｍ、長さＬ０が２ｍ程度の長方形とされる。従って、例えば、トンネルの内壁面に取付けてコンクリート片の剥落を防止する際には、導水フィルム付きコンクリート剥落防止材１０の長手方向がトンネルの周方向となるように設置される。そのため、導水フィルム付きコンクリート剥落防止材１０は、周方向に隣接する導水フィルム付きコンクリート剥落防止材１０同志を導水可能に接続することが必要となる。
【００６３】
そこで、図１２（ａ）、（ｂ）、（ｃ）に示すように、導水フィルム付きコンクリート剥落防止材１０の長手方向一側の端部に継手用のフィルム２０を予め貼り付けておくことができる。つまり、継手用フィルム２０は、導水フィルム付きコンクリート剥落防止材１０に使用した導水フィルム４と同様の厚さが０．０１〜０．１ｍｍ程度の樹脂フィルムとすることができ、例えば、ポリエチレン樹脂フィルムなどを使用することができる。この継手用フィルム２０は、長さＬ２０が１５〜２０ｃｍとされ、その半分の長さ（Ｌ２０×１／２）領域が導水フィルム付きコンクリート剥落防止材１０の長手方向一端部の、且つ、導水フィルム４の側に、固着材（粘着剤或いは接着剤）２１を介して固着される。作業性の点から固着材２１を有した両面テープを利用するのが好ましい。継手用フィルム２０の幅は、導水フィルム付きコンクリート剥落防止材１０の幅Ｗ０とされる。
【００６４】
このように、継手用フィルム２０を備えた導水フィルム付きコンクリート剥落防止材１０（１０−１、１０−２、１０−３）を、図１２（ｄ）、（ｅ）に示すように、先ず、第１の導水フィルム付きコンクリート剥落防止材１０−１をアンカーボルト１（図示せず）によりコンクリート構造物７の表面７Ａに固定し、ついで、第２の導水フィルム付きコンクリート剥落防止材１０の継手用フィルム２０が設けられていない長手方向一端部を固着材２１介して第１の導水フィルム付きコンクリート剥落防止材１０の継手用フィルム２０に固着すると共に、第２の導水フィルム付きコンクリート剥落防止材１０−２をアンカーボルト１（図示せず）によりコンクリート構造物７の表面７Ａに固定する。以後、必要に応じて、第３の導水フィルム付きコンクリート剥落防止材１０−３等を引き続いてコンクリート構造物７の表面に固定する。
【００６５】
上記施工法をトンネルの剥落防止のために施工する際には、導水フィルム付きコンクリート剥落防止材１０−１がトンネルの最も高い、即ち、上流の漏水位置とされ、従って、コンクリート構造物７から導水フィルム付きコンクリート剥落防止材１０−１へと漏水した水は、導水フィルム付きコンクリート剥落防止材１０−１から、より下流側に設置されている導水フィルム付きコンクリート剥落防止材１０−２、１０−３を通って下流側へと導水される。
【００６６】
もし、漏水位置が、例えば、トンネルなどの最も高い天井部分にある場合には、天井部分に設置する導水フィルム付きコンクリート剥落防止材１０−１は、図１２（ｄ）に一点鎖線にて示すように、長手方向の他端部にも、即ち、導水フィルム付きコンクリート剥落防止材１０−１の両端部に継手用フィルム２０、２０を設け、導水フィルム付きコンクリート剥落防止材１０−１の長手方向両端部から導水フィルム付きコンクリート剥落防止材１０−２、１０−３等を接続してトンネル下方端部へと連続して設置することとなる。
【００６７】
本発明の導水フィルム付きコンクリート剥落防止材１０は、例えばトンネルにおけるコンクリート剥落防止においては、上述のように、トンネルの周方向に連続して設置することが必要となる他に、トンネルの周方向に直交する、即ち、トンネルの延長方向に設置することが必要とされことがある。そのため、導水フィルム付きコンクリート剥落防止材１０は、トンネルからの漏水をトンネルの延長方向において止水し、下方へと導水することが必要とされる。
【００６８】
そこで、図１３（ａ）、（ｂ）に示すように、導水フィルム付きコンクリート剥落防止材１０の長手方向の両側縁部に沿って止水パッキン手段３０を設けることができる。つまり、止水パッキン手段３０は、導水フィルム付きコンクリート剥落防止材１０の長手方向縁部に沿って延在して配置された、ポリウレタンなどの合成樹脂等を発泡成形したスポンジにて作製することができる。本実施例では、止水パッキン手段３０は、幅Ｗ３１、高さＨ３１とされる断面が矩形状の止水スポンジ３１を距離Ｇ３１だけ離間して平行に配置することによって形成される。本実施例では、幅Ｗ３１は１０ｍｍ、高さＨ３１が１０ｍｍの正方形断面の止水スポンジ３１、３１を距離Ｇ３１が１０ｍｍだけ離間して固着材（粘着剤或いは接着剤）３２にて固着した。作業性の点から固着材３２を有した両面テープを利用するのが好ましい。また、このように、平行に２本の止水スポンジ３１、３１を設けた場合には、止水スポンジの効果を最大に発揮するために、この２本の止水スポンジ３１、３１の間の空間（Ｇ３１の領域）を利用してアンカー止めするのが好ましい。
【００６９】
なお、パッキン手段３０は、導水フィルム付きコンクリート剥落防止材１０の長手方向縁部から距離Ｇ３３、例えば５〜１０ｍｍ程度内方に寄って設けることもできるが、導水フィルム付きコンクリート剥落防止材１０の長手方向縁部に、即ち、距離Ｇ３＝０、とすることもできる。
【００７０】
上記実施例では、止水パッキン手段３０は、２本の止水スポンジ３１、３１を距離Ｇ３１だけ離間して平行に配置することによって形成されるものとして説明したが、これに限定されるものではなく、当然１本の止水パッキン３１にて構成することもできる。更に、図１２を参照して説明した継手用フィルム２０を備えることも可能である。
【００７１】
（実験例）
次に、本発明の導水フィルム付きコンクリート剥落防止材１０の導水効果の立証、並びに、自己消火性及び発生ガスの安全性について行った実験例について説明する。
【００７２】
（試験体）
本実験例にて使用した試験体は、図２で示すような、ＦＲＰ格子筋１００に網状物３が一体に形成された既存のコンクリート剥落防止材１０Ａに、図１に示すように、導水フィルム４を固着材５として粘着剤を使用して一体に固着した導水フィルム付きコンクリート剥落防止材１０を使用した。
【００７３】
コンクリート剥落防止材１０Ａとしては、新日鉄住金マテリアルズ株式会社より市販されている「トウメッシュ「ＦＴＭ−Ｇ４Ｇ」」（商品名）を使用した。このコンクリート剥落防止材１０Ａは、次のような構成とされる。
・ＦＲＰ格子筋１００
ＦＲＰ格子筋１００は、ガラス繊維ロービングを一方向に並べてビニルエステル樹脂を含浸させた縦補強筋１０１と横補強筋１０２を複数積層し、硬化して形成したものであり、樹脂含浸量は、５０％（体積）である。補強筋幅（ｗ）は１０ｍｍ、厚さ（ｔ）が３ｍｍ、格子間距離（Ｗ１）は４５ｍｍである。各補強筋１０１、１０２は互いに直交して配置したものである。
・網状物３
網状物３としては、ガラス繊維を使用した網目（升目）３ａが一辺３ｍｍの正方形とされるガラス繊維ネット３が使用されている。
【００７４】
コンクリート剥落防止材１０Ａは、ＦＲＰ格子筋１００を成形する際に、ガラス繊維ネットを重ねて一体に接着することによって作製されたものである。
・導水フィルム４
本試験の試験体である導水フィルム付きコンクリート剥落防止材１０は、図７を参照して説明したように、導水フィルム４として厚さが０．０３ｍｍのポリエチレン樹脂フィルムを使用し、表面処理を施した後、フィルム表面に固着材５としてアクリル系樹脂粘着剤を塗布し、上記コンクリート剥落防止材１０Ａに一体に接着して作製した。粘着剤層の厚さは、０．０３ｍｍ程度であった。
【００７５】
（ガス有害性試験）
発生ガスの安全性を試験するためのガス有害性試験は、旧建設省告示昭和５１年第１２３１号の第４ガス有害性試験装置及び測定方法に準拠した試験を実施した。
【００７６】
本試験体の加熱試験の結果は、１５分であり、「６．８分以上」の基準を満足するものであった。
【００７７】
（延焼性・自己消火性試験）
延焼性・自己消火性を試験するための延焼性・自己消火性試験は、旧建設省告示昭和５１年第１２３１号の試験法７３８に準拠した試験を実施した。
【００７８】
本試験体の延焼性・自己消火性試験の結果は、「消炎時間が３０秒以下、延焼範囲６００ｍｍ以下」とする基準を満足するものであった。
【００７９】
（導水試験）
試験用トンネル（略半径３ｍ程度）に、図１０、図１１に示すように、上記構成の試験体をアンカーボルト１、ワッシャー２、止水パッキン５を使用して施工した。なお、導水フィルム付きコンクリート剥落防止材１０をトンネルの壁面７Ａにアンカーボルト１により密着して固定するに際して、導水フィルム４が裂けるようなことはなく、極めて容易に作業を行うことができた。
【００８０】
次いで、トンネルの天井部に水を注入したところ、水は、トンネルの天井部から下端部へと、途中で漏れることもなく流動して下端部から排水された。
【００８１】
つまり、試験体である導水フィルム付きコンクリート剥落防止材１０は、トンネルの壁面７Ａにアンカーボルト１、ワッシャー２、止水パッキン５、により密着して固定されてはいるが、トンネル壁面７Ａには凹凸があり、そのために、トンネル壁面７Ａと導水フィルム４との間は、空隙が存在している。従って、トンネル壁面７Ａから導水フィルム付きコンクリート剥落防止材１０へと染み出した水は、導水フィルム４とトンネル壁面７Ａとの間に形成されている空隙を通ってトンネル下部へと何ら問題なく円滑に流動することが分かった。なお、上述したように、導水フィルム付きコンクリート剥落防止材１０をトンネル壁面７Ａにアンカーボルト１などにより密着して固定するに際して、導水フィルム４が裂けるようなことはなく、極めて容易に作業を行うことができた。
【産業上の利用可能性】
【００８２】
本発明の導水フィルム付きコンクリート剥落防止材１０は、コンクリート構造物としての、例えばトンネルの壁面からのコンクリート片などの剥落を防止するのみならず、梁、柱、桁、壁、床版、煙突、給水槽等のコンクリート構造物の壁面からのコンクリート片などの剥落防止及び漏水対策のための補修工法に採用して有効である。
【符号の説明】
【００８３】
１                  アンカーボルト
２                  ワッシャー
３                  網状物
４                  導水フィルム
５                  止水パッキン
１０                導水フィルム付きコンクリート剥落防止材
１０Ａ              コンクリート剥落防止材
２０                継手用フィルム
３０                止水パッキン手段
３１                止水スポンジ
１００              ＦＲＰ格子筋
１０１              ＦＲＰ縦補強筋
１０２              ＦＲＰ横補強筋
【図１】
2017141566.tif 000003
【図２】
2017141566.tif 000004
【図３】
2017141566.tif 000005
【図４】
2017141566.tif 000006
【図５】
2017141566.tif 000007
【図６】
2017141566.tif 000008
【図７】
2017141566.tif 000009
【図８】
2017141566.tif 000010
【図９】
2017141566.tif 000011
【図１０】
2017141566.tif 000012
【図１１】
2017141566.tif 000013
【図１２】
2017141566.tif 000014
【図１３】
2017141566.tif 000015